(57)【要約】      （修正有）【課題】ラケットの表裏で異なる特性を持たせているため、ショットの打ち分けを容易にすることができるガットおよびラケットを提供する。【解決手段】各種ラケットの打球面に張設されるガットであって、長さ方向に垂直な断面において、その重心を通る長軸Ｌに対向するＸ面とＹ面が非対称形に形成されている。【選択図】図１
2013215329.tif 000002
【特許請求の範囲】
【請求項１】
各種ラケットの打球面に張設されるガットであって、長さ方向に垂直な断面において、その重心を通る長軸に対向するＸ面とＹ面が非対称形に形成されていることを特徴とするガット。
【請求項２】
前記ガット断面の長径（Ａ）と短径（Ｂ）の比（Ａ／Ｂ）から求めた扁平率が１．２〜２．５であることを特徴とする請求項１に記載のガット。
【請求項３】
請求項１または２に記載のガットを張設してなるラケットであって、その一方の打球面にはガットのＸ面が存在し、他方の打球面にはガットのＹ面が存在するよう選択的に張設されていることを特徴とするラケット。
【発明の詳細な説明】
【技術分野】
【０００１】
本発明は、テニス、バトミントンおよびスカッシュなどのラケットに張設されるガットおよびこれを張設したラケットに関するものである。さらに詳しくは、ラケットの表裏で異なる特性を持たせることのできるガットおよびこれを張設したラケットに関するものである。
【背景技術】
【０００２】
従来、テニス、バトミントンおよびスカッシュなどのラケット用ガットとしては、モノフィラメントまたはマルチフィラメントを芯糸として、その周りに皮糸としてのモノフィラメントを編組または巻き付けたもの、モノフィラメントをそのまま使用したもの、モノフィラメントの表面にコーティングのみ施したもの等が一般的に使用されている。
【０００３】
これら従来のガットは丸断面が主体であり、一部には楕円や長方形等の異形断面とすることで、反発性やスピン性等を向上させた提案もあるが、いずれもラケット表裏での特性は同じものであった。
【０００４】
ラケットの特性を表裏で異ならせる技術としては、ラケット打球面が２重に張設され、その両面のガット張力が異なるラケット（例えば、特許文献１参照）が提案されているが、このラケットは目標とする効果が得られているとはいえるものの、ラケット打球面が２重に張設されているために高コストとなるばかりか、ラケットを振った際の空気抵抗が大きくなってしまうという問題があった。
【先行技術文献】
【特許文献】
【０００５】
【特許文献１】特開平７−２８９６６７号公報
【発明の概要】
【発明が解決しようとする課題】
【０００６】
本発明は、上述した従来技術における問題点を解決すべく検討した結果達成されたものである。
【０００７】
したがって、本発明の目的は、ラケットの表裏で異なる特性を持たせることのできるガットおよびこれを張設したラケットを提供することにある。
【課題を解決するための手段】
【０００８】
上記の目的を達成するために、本発明のガットは、各種ラケットの打球面に張設されるガットであって、長さ方向に垂直な断面において、その重心を通る長軸に対向するＸ面とＹ面が非対称形に形成されていることを特徴とする。
【０００９】
なお、本発明のガットにおいては、前記ガット断面の長径（Ａ）と短径（Ｂ）の比（Ａ／Ｂ）から求めた扁平率が１．２〜２．５であることが好ましい要件として挙げられる。
【００１０】
また、本発明のラケットは、前記のガットを張設してなるラケットであって、その一方の打球面にはガットのＸ面が存在し、他方の打球面にはガットのＹ面が存在するよう選択的に張設されていることを特徴とする。
【発明の効果】
【００１１】
本発明によれば、ガット断面の重心を通る長軸に対向するＸ面とＹ面が非対称形に形成されているガットを、ラケットの一方の打球面にはガットのＸ面が存在し、他方の打球面にはガットのＹ面が存在するよう選択的に張設することにより、ラケットの表裏で異なる特性を持つガットおよびこれを張設したラケットを得ることができる。
【図面の簡単な説明】
【００１２】
【図１】（ａ）〜（ｃ）は本発明のガットを長さ方向に垂直切断した際に現れる断面図の数例である。
【図２】本発明のガットをラケットに張設した際の一例を示す模式図である。
【発明を実施するための形態】
【００１３】
以下、図面を参照しつつ本発明をさらに詳細に説明する。
【００１４】
図１は本発明のガットの代表例を長さ方向に対して垂直に切断した断面図であり、１はガット、Ｐはガット断面の重心、Ｌは重心を通る長軸、Ａは長径、Ｂは短径を示す。
【００１５】
図１に示すとおり、本発明のガットは、各種ラケット打球面に張設されるガット１であって、長さ方向に垂直な断面において、その重心Ｐを通る長軸Ｌに対向するＸ面とＹ面が非対称形に形成されていることを特徴とする。
【００１６】
ここで、前記ガット１の断面形状については、重心Ｐを通る長軸Ｌに対向するＸ面とＹ面が非対称形に形成されていれば特に限定は無く、半円、三角形、星型あるいはそれらの組合せ等を例示することができるが、その中でも図１（ａ）に示す半円に長方形を組み合わせた形状、図１（ｂ）に示す半円三連結形状に長方形を組み合わせた形状、図１（ｃ）に示す略三角形が好ましい例として挙げられ、さらには半円に長方形を組み合わせた形状がより好ましい。
【００１７】
また、本発明のガット１においては、中空部を有すること、芯鞘複合や海島型等の複合構造とすることも可能である。
【００１８】
このような形状とした本発明のガット１をラケットに張設する際には、図２に示すように、一方の打球面にはガットのＸ面が存在し、他方の打球面にはガットのＹ面が存在するよう選択的に張設することにより、ラケットの表裏で異なる特性を持たせることができる。
【００１９】
本発明のガット１を構成する合成樹脂としては、ポリアミド系樹脂、ポリエステル系樹脂、ポリオレフィン系樹脂、スチレン系エラストマー、オレフィン系ゴムとポリプロピレンまたはエチレンなどのポリオレフィンとのブレンドなどのポリオレフィン系エラストマー、ポリウレタン系エラストマー、ポリエステル系エラストマー、フッ素ゴム系エラストマー、ポリエーテルエステル、ポリウレタン、ポリカーボネート、ポリアリレート、エチレンテトラフロロエチレン、ポリフッ化ビニリデンなどのフッ素系樹脂などが挙げられるが、中でもポリアミド系樹脂およびポリエステル系樹脂が好ましく使用される。
【００２０】
本発明に使用されるポリアミド系樹脂、ポリエステル系樹脂などの樹脂は、必要に応じて、酸化チタン、酸化ケイ素、炭酸カルシウム、チッ化ケイ素、クレー、タルク、カオリン、ジルコニウム酸などの各種無機粒子や架橋高分子粒子などの粒子類のほか、従来公知の抗酸化剤、金属イオン封鎖剤、イオン交換剤、着色防止剤、耐光剤、包接化合物、各種着色剤、ワックス類、シリコーンオイル、各種界面活性剤類、フッ素樹脂類、ポリエステル類、ポリアミド類、ポリオレフィン類及びポリスチレン類などが添加されたものであってもよい。
【００２１】
次に、本発明のガット１は、ガット断面の長径（Ａ）と短径（Ｂ）の比（Ａ／Ｂ）から求めた扁平率が１．２〜２．５の範囲にあることが好ましく、さらには１．２〜２．０の範囲にあることがより好ましい。
【００２２】
これは、扁平率が上記の範囲を下まわると、ガット１をラケットに張設する際に、一方の打球面にはガットのＸ面が存在し、他方の打球面にはガットのＹ面が存在するよう選択的に張設するのが困難になりやすく、逆に、扁平率が上記の範囲を上まわると、ガット１の強度を出しにくくなるばかりか、ラケットを振った際の空気抵抗が大きくなりやすくなるため好ましくないからである。
【００２３】
なお、本発明のガット１の断面における長径は、バドミントン用、スカッシュ用、テニス用等の用途に応じて適宜変更すれば良く、０．０５〜２．０ｍｍの範囲を例示できる。
【００２４】
本発明のガット１に使用されるモノフィラメントの製造方法については何ら特殊な方法を使用する必要はなく、口金の形状を本発明に使用されるガットの断面形状に合わせる以外は、公知の溶融紡糸方法を採用することができ、例えば、ポリエステル樹脂をエクストルーダー型紡糸機に供給し、溶融混練後、ギヤポンプにより計量押出された押出ポリマーを、１０〜８０℃の冷却浴で冷却した後、前記口金を通して押し出し、冷却槽で冷却固化したモノフィラメントの未延伸糸を８０〜１２０℃で３．０〜４．５倍に延伸し、さらに１５０〜３００℃でトータル延伸倍率４．５〜７．０倍に延伸した後、１５０〜２００℃でリラックス処理することにより、本発明のガットに使用されるモノフィラメントを得ることができる。
【００２５】
なお、本発明においては、ガット１を芯糸とし、この芯糸の外周に巻糸を巻回したり、表面コーティングを施したりすることも可能である。さらに、必要に応じて、染色、印字、油剤付与などの加工が行われてもよい。
【００２６】
本発明のラケットは、前述の本発明のガット１を、図２に示すように一方の打球面にはガットのＸ面が存在し、他方の打球面にはガットのＹ面が存在するよう選択的に張設されることが好ましい。前述の様にガット断面を選択的に張設することにより、ラケットの表裏で異なる特性を持たせたラケットを提供することができる。
【００２７】
また、本発明のラケットは、ラケットに張設されたガットの捩れによる反転部分が３０箇所以下であることが好ましい。
【００２８】
これは、ガットの捩れによる反転部分が上記の範囲を上まわると、ラケット表裏での特性を異ならせることが困難になりやすいため好ましくないからである。
【００２９】
かくして得られる本発明のラケットは、ラケットの表裏で異なる特性を持ち、ショットの打ち分けを容易にすることができるため、その実用性は極めて高いものである。
【実施例】
【００３０】
以下、実施例を基に本発明の態様を更に詳しく説明するが、本発明はその主旨を超えない限り、以下の実施例に何ら限定されるものではない。
【００３１】
なお、明細書本文および実施例に用いた各種特性値は以下の方法に従って測定したものである。
［ガット断面重心および長径・短径］
ガットを長さ方向に対し垂直方向に切り出した断面観察サンプルを、ＫＥＹＥＮＣＥ製デジタルマイクロスコープＶＨＸ−１００Ｆを用いて測定した。
［モニター試験］
硬式テニス競技歴１０年の競技者３名、及び、競技暦８年の競技者２名により２時間の実打試験をおこなった。評価項目は１．スピン性、２．制球性、３．スイング性、の３項目で実施した。比較例１記載の通常丸断面糸を用いたストリングを使用した際の評価を３点とする下記５段階評価を各人が行い、その平均をモニター試験結果とした。
【００３２】
５：非常に良い、４：良い、３：普通、２：悪い、１：非常に悪い。
［耐久性］
ガットが張設されたラケットのフェースに、時速１００Ｋｍ、打ち出し間隔１５回／分、打ち出し距離５０ｃｍ、かつ打ち出し角度４０°の条件でテニスボールを衝突させ、ガットが切断するまでの打ち出し回数で耐久性を評価した。なお実施例においてはラケット表裏の平均値で求めた。
［捩れによる反転箇所］
ガットをラケットに張設したのち、目視で反転箇所の個数を確認した。
［実施例１］
ポリエチレンテレフタレート（ＰＥＴ）原料として三井化学製Ｊ０５５を用い、１軸型エクストルーダー溶融押出機に連続供給して２９０℃で溶融混練した後、断面形状が図１（ａ）となるよう異形複合口金孔から押し出した。
【００３３】
その後紡出された溶融物は７０℃の湯浴中で冷却固化されて未延伸糸となり、この未延伸糸を引き続きトータル５．１倍に延伸し、さらに熱セットを施して、長径１．４０ｍｍ、短径１．０２ｍｍのＰＥＴモノフィラメントを得た。
【００３４】
得られたＰＥＴモノフィラメントを単線でラケット用ガットとして用い、その性能を評価した。
［実施例２］
断面形状が図１（ｂ）となる口金を使用したこと以外は、実施例１と同様の方法で長径１．４２ｍｍ、短径０．９７ｍｍのＰＥＴモノフィラメントを作製し、得られたモノフィラメントをラケット用ガットとして用い、その性能を評価した。
［実施例３］
断面形状が図１（ｃ）となる口金を使用したこと以外は、実施例１と同様の方法で長径１．５２ｍｍ、短径０．９６ｍｍのＰＥＴモノフィラメントを作製し、得られたモノフィラメントをラケット用ガットとして用い、その性能を評価した。
［比較例１］
断面形状が円形となる口金を使用したこと以外は、実施例１と同様の方法で直径１．３０ｍｍのＰＥＴモノフィラメントを作製し、得られたモノフィラメントをラケット用ガットとして用い、その性能を評価した。
［比較例２］
断面形状が扁平となる口金を使用したこと以外は、実施例１と同様の方法で長径１．４２ｍｍ、短径０．９２ｍｍのＰＥＴモノフィラメントを作製し、得られたモノフィラメントをラケット用ガットとして用い、その性能を評価した。
【００３５】
実施例および比較例で得られたガットおよびラケット張設後のガット評価結果を表１に記載する。
【００３６】
【表１】
2013215329.tif 000003
【００３７】
表１の結果から分かるように、本発明のガット（実施例１〜３）はラケット表裏での特性が異なり、Ｘ面では丸断面のガットと同等の制球性を持ち、Ｙ面では高いスピン性能を持つという特性を兼ね備えたものであることから、実際にラケット用ガットとして使用した場合には、ラケット表裏を使い分けることにより、ショットの打ち分けが容易にできるため、極めて実用性の高いものであった。
【００３８】
これに対して、本発明の条件を満たさないガット（比較例１〜２）は、表裏での特性が全く同じであるガットしか得ることができない。例えば丸断面のガット（比較例１）は、制球性は優れるもののスピン性に劣り、扁平断面のガット（比較例２）は、スピン性は優れるものの制球性に劣るものであった。
【産業上の利用可能性】
【００３９】
本発明のガットおよびこれを張設したラケットは、ラケットの表裏で異なる特性を持たせており、ショットの打ち分けを容易にすることができるため、テニス、バドミントン、スカッシュ等のラケット用ガットとして好適に利用することができる。
【符号の説明】
【００４０】
１：ガット
Ｐ：ガット断面の重心
Ｌ：重心を通る長軸
Ａ：長径
Ｂ：短径
【図１】
2013215329.tif 000004
【図２】
2013215329.tif 000005